(57)【要約】  本願は、複合Ａｌ−Ｃｒターゲットの反応性陰極アーク蒸発、ならびに、合成されたＡｌ−Ｃｒ−Ｏ層の核形成および相形成に関する。酸素分圧およびアーク電流のパルス動作が、ターゲット表面での金属間相および固溶体の形成に影響を及ぼす。基板箇所での三元酸化物の核形成は、ターゲット表面に形成された金属間化合物または固溶体によってある程度制御可能であるように思われる。したがって、基板箇所での特定の核形成プロセスは、酸素反応性ガスの分圧と組合せてターゲット組成を自由に選択できることによって引き起こされ得る。それはまた、酸素分圧がより高い状態で時折生じるターゲット表面での酸化物アイランドの成長に対する制御も可能にする。これは、層およびターゲット表面のＸ線回折分析によって立証される。【特許請求の範囲】
【請求項１】
反応性陰極アーク蒸発によって基板上で層を合成するための方法であって、アーク動作中に酸素反応性ガスに複合ターゲット表面を晒すステップを備え、動作中、異なる酸素流を用いてターゲット材料の凝集エネルギを変化させ、それによって、合成された層の結晶構造を設計することを特徴とする、方法。
【請求項２】
前記ターゲット表面の完全な酸化には酸素分圧の高さが十分でなく、そのため、二元状態図に従う液体−固体−相の遷移温度が高い金属間化合物が形成されるように、酸素分圧を選択するステップを備えることを特徴とする、請求項１に記載の方法。
【請求項３】
前記ターゲット表面の完全に酸化された状態に達し、そのため、高融点材料または任意の固溶体もしくは金属間化合物が融解する前に酸化物として気化するように、酸素分圧を選択するステップを備えることを特徴とする、請求項１または２に記載の方法。
【請求項４】
アーク蒸発は、１０-5ｍｂａｒ未満に真空排気されるプロセス室内で行なわれることを特徴とする、請求項１から３のいずれかに記載の方法。
【請求項５】
アーク蒸発中、５５０℃の基板温度が選択されることを特徴とする、請求項１から４のいずれかに記載の方法。
【請求項６】
−６０Ｖの基板バイアスが選択されることを特徴とする、請求項１から５のいずれかに記載の方法。
【請求項７】
アーク蒸発は、直流および／またはパルスアーク電流によって行なわれることを特徴とする、請求項１から６のいずれかに記載の方法。
【請求項８】
前記酸素流は流量制御装置によって制御されることを特徴とする、請求項１から７のいずれかに記載の方法。
【請求項９】
粉末冶金生成ターゲットが用いられることを特徴とする、請求項１から８のいずれかに記載の方法。
【請求項１０】
好ましくはＡｌが７０ａｔ％かつＣｒが３０ａｔ％のターゲット組成を有するＡｌ−Ｃｒターゲットが用いられることを特徴とする、請求項１から９のいずれかに記載の方法。
【請求項１１】
アルミニウムを含む複合ターゲットの表面での絶縁酸化アルミニウムアイランドの成長をアーク蒸発中に回避するための方法であって、前記ターゲットの組成は、表面融解／焼入れプロセス中の１０００℃未満でのアルミニウムの析出が回避されることを状態図が示すように選択されることを特徴とする、方法。
【請求項１２】
固溶体および／または金属間化合物を含む陰極アーク蒸発によって層を合成するための方法であって、これらの固溶体および／または金属間化合物の融点は、状態図に従ってターゲット組成によって調整されることを特徴とする、方法。
【請求項１３】
これらの固溶体および／または金属間化合物の融点は、陰極アーク蒸発中の酸素分圧によって調整されることを特徴とする、請求項１２に記載の方法。
【請求項１４】
前記固溶体および／または金属間化合物の融点を変化させることによって凝縮エネルギを調整するために、複合ターゲットの組成および陰極アーク蒸発中の酸素ガス圧が利用されることを特徴とする、請求項１２および１３のいずれかに記載の方法。
【請求項１５】
ターゲット表面における酸化された状態は、酸素反応性ガス圧によって調整されることを特徴とする、請求項１２に記載の方法。
【発明の詳細な説明】
【発明の概要】
【課題を解決するための手段】
【０００１】
酸化物を堆積させるために陰極アーク蒸発を確立しようとする努力が長年に亘りなされてきた。プロセスの安定性および液滴の形成に関連する問題により、生成の際にこの技術を大規模に利用することが阻害され、光学的用途および他の専用の用途［１］のために酸化物を生成するフィルタード・アーク技術の開発が始まった。陰極アーク技術は、十分に理解されており、導電層材料のためのＰＶＤツールコーティングビジネスにおける有力な技術ではあるが、耐摩耗性コーティングにこの技術を利用した酸化物の堆積は、専用の生成技術（Ｐ３ｅ（登録商標））［２］の開発により、最近になってやっと可能になった。この技術の頑強性は、純粋な反応性ガス内でのアーク動作を可能にするその固有の広いプロセスウィンドウ、数十年に亘るプロセス圧力の変化、反応性ガスおよびターゲット材料の選択の自由、ならびに堆積速度の調整の容易さに基づく。ターゲットに基板を直接晒すことにより、従来のアーク蒸発の周知の高速な堆積速度が得られる。これらすべての局面により、この技術がＰＶＤ技術の中で独特なものになる。
【０００２】
反応性陰極アーク蒸発によって合成された酸化物は、既にダイカストの用途［３］のために研究されており、遮熱コーティング［４］の可能性を示し、水素拡散障壁［５］としての可能性を示す。中でも三元酸化物が摩耗保護コーティング［６］では際立って関心が高い。それらの合成は、複合ターゲットの利用に基づく。これらのターゲットは、高圧および高温で高密度化されるかまたは類似の方法によって生成された元素粉末から生成される。これらの生成方法により、ターゲット成分の組成をほぼ自由に選択できるようになる。我々の研究では、粉末冶金複合Ａｌ−Ｃｒターゲットの表面と基板表面でのＡｌ−Ｃｒ−Ｏ層の核形成および相形成とを相互に関連付けようとする試みを行なってきた。Ｐ３ｅ（登録商標）技術では、基板がターゲット表面に直接晒される。これにより、高効率な蒸発プロセスが確保される。しかしながら、基板を直接晒すことによる窒化物の堆積からも知られているように、それには成長中の層に液滴が取込まれるという不利な点がある。ターゲット表面でのプロセスを理解することが、液滴の発生を減少させてターゲット表面で時折起こる酸化物アイランドの成長を制御するためのアプローチを発見することに役立ち得るのではないかと考えられていた。
【０００３】
耐摩耗性の層で切削工具をコーティングするために用いられるＯＣエリコン・バルザーズ社のＩＮＮＯＶＡバッチタイプ生成システムにおいて実験を行なった。窒化物および炭窒化物からなる従来のコーティングの堆積に加えて、このシステムは、安定したプロセスでの酸化物の合成を可能にする（Ｐ３ｅ（登録商標））。酸化物を堆積させている間のターゲットの動作は、通常、純酸素雰囲気中で進む。これらの実験では、流量制御装置によって酸素流を制御した。直流およびパルスアーク電流でアーク源を動作させた。パルス動作では、パルスアーク電流の時間平均が２００Ａであり直流動作と等しくなるように、パルスパラメータ（パルス幅：０．５ｍｓ、パルス高さ：４２０Ａ、周波数：６６６Ｈｚ）を選択した。二回回転でありかつアーク源およびターゲット表面への視線が真っすぐである状態で、基板を基板ホルダに装着した。各プロセスにおいて、ターゲット表面洗浄の影響を排除するために新たなターゲットを利用した。これらの実験では、Ａｌが７０ａｔ％かつＣｒが３０ａｔ％の組成を有する粉末冶金生成Ａｌ−Ｃｒターゲットを利用した。基板、すなわち、（１００）シリコンウェハおよび研磨された超硬合金インサートの塊、を堆積前に湿式化学的に洗浄した。１０-5ｍｂａｒ未満にプロセス室を真空排気した後、標準的な加熱およびエッチングステップを行なって、基板に対する層の優れた接着性を確保した。これらの実験でのサンプルの堆積のために、アーク源を１つだけ利用し、そのアーク源の高さにサンプルを位置決めした。すべての堆積で、５５０℃の基板温度および−６０Ｖの基板バイアスを選択した。対称な双極性バイアス電圧の周波数は２５ｋＨｚであり、負パルス長は３６μｓであり、正パルス長は４μｓであった。堆積パラメータを表１に要約する。純酸素反応性ガス内で堆積が行なわれたので、表１に示される総圧は酸素分圧を示す。さらなる実験の異なる堆積パラメータについては、それらのそれぞれの説明の中で言及する。堆積プロセスおよびＰ３ｅ（登録商標）アプローチのさらに詳細な説明は他の部分で行なう［２］。
【０００４】
ターゲット表面の分析は、ＬＥＯ１５３０走査型電子顕微鏡（scanning electron microscope）（ＳＥＭ）で行なわれた。材料コントラストを高めて、アーク動作前および後で原子数が異なる材料の存在を視覚化するために、弾性的に後方散乱された電子を利用した。堆積層の厚みは、コーティングされた超硬合金インサートの破断面（Ｘ−ＳＥＭ）から得られた。
【０００５】
結晶構造を研究するために、ターゲット表面においておよびコーティングされたシリコンサンプル上でＸ線回折を行なった。すべてのターゲットサンプルについてω／２θモードでＣｕ  Ｋα放射を用い、すべての層サンプルについて斜入射モード（２θ走査、ω＝１°）でＣｕ  Ｋα放射を用いて、PANalytical X'Pert MRD PRO機器上で測定を行なった。斜入射技術は、コーティングされた層からより多くの情報を得るために適用される。結晶学的相がターゲット表面におよびコーティング中に存在することを特定するために、ＩＣＤＤデータベース［７］を用いた。シェラーの式［８］を用いて粒径を推定した。
【０００６】
ラザフォード後方散乱分光（Rutherford Backscattering Spectrometry）（ＲＢＳ）［９］によって層の組成を分析した。１６５°下で２ＭｅＶ、4Ｈｅビームおよびシリコン表面障壁検出器を用いて測定を行なった。ＲＵＭＰプログラム［１０］を用いて、収集されたデータを評価した。
【０００７】
陰極アーク動作中に酸素反応性ガスに複合ターゲット表面を晒すことはかなり新しいので、より詳細に説明したい。図１は、ＳＥＭで弾性的に後方散乱された電子によって視覚化された、Ａｌが７０ａｔ％かつＣｒが３０ａｔ％の組成式を有する未使用のＡｌ−Ｃｒターゲットのターゲット表面を示す。ターゲット表面における暗い領域は元素アルミニウムに由来し、輝度がより高い明るい領域はクロムに由来する。図２には、堆積プロセス後に得られたターゲット表面が示される。この特定のプロセスでは、組成が同じ２つのＡｌ−Ｃｒターゲットを利用し、７５分間に亘って３００ｓｃｃｍの酸素流で２００Ａ直流でそれらのターゲットを動作させた。ターゲット表面の際立った改質が見られる。図１からの元素Ａｌ領域と元素Ｃｒ領域とのコントラストは、コントラストがより小さな領域に変化した。さらなる局面を図３に示す。この実験では、再び２つのターゲットを７５分間に亘って２００Ａで動作させたが、１０００ｓｃｃｍというはるかに高い酸素流で動作させた。未使用のターゲット表面と比較すると、コントラストが変化しており、異なる輝度の領域が見られる。さらに、ターゲット表面では、大きさが異なる三次元のアイランドの成長を認めることができる。アイランドのＥＤＸ分析は酸化アルミニウムを示唆し、硬度はこれが主にα−Ａｌ2Ｏ3であることを示唆していた。これらのアイランドの数および大きさは、時間とともに大きくなり、堆積プロセス後にターゲットの洗浄を必要とする。このアイランドの成長は、元素ターゲットの表面では観察できず、低融点材料（たとえばアルミニウム）および耐火材料（たとえばタンタル）でも観察できなかった。アイランドの成長は、酸素流が非常に高い場合にのみ現れ、驚くべきことに、すべての材料組成で現れるわけではなく、特に融点が低い１つの成分としてアルミニウムを含むすべての複合ターゲットで現れるわけでもない。図４は、１０００ｓｃｃｍの酸素流で１時間に亘って２００Ａで動作させた、Ａｌが６５ａｔ％かつＶが３５ａｔ％の組成式を有するＡｌ−Ｖターゲットのターゲット表面を示す。アイランドの成長が著しい。図５には、動作時間、アーク電流および酸素流に関して同じ条件下で動作させた、Ａｌが８５ａｔ％かつＶが１５ａｔ％の組成式を有するＡｌ−Ｖターゲットの表面が示される。ターゲット表面にアイランドの成長は検出できない。これらの観察結果から、反応性アーク蒸発中のターゲット表面でのプロセスおよび層の核形成に対するそれらの影響について以下の研究結果が導かれた。
【０００８】
表１に示されるパラメータに従って、６つの異なるプロセス条件Ａ〜Ｆ下で実験を行なった。まず、新たなターゲットの表面をＸＲＤによって検査した。この回折パターン（ここでは図示せず）では、ＳＥＭ写真に従って、ＡｌおよびＣｒのピークのみが見られる。表１に一覧にした条件下で動作させたすべてのターゲット表面のω／２θ走査のＸＲＤパターンを図６および図７において比較した。より詳細な情報を提供するために、回折パターン全体を２つの領域に分割した。第１の実験では、ターゲットを３分間だけ動作させた。図６において、プロセスＡで動作させたターゲット表面のＸＲＤパターンは、Ａｌのピーク（三角）がより大きな２θ値（３８．７°、４５．０°）にシフトすることを示している。このシフトは、Ｃｒがわずか約２．６ａｔ％であるＡｌＣｒ固溶体（ＡｌＣｒss）の形成を示している［３８．７°はＡｌＣｒss（１１１）反射に対応し、４５．０°はＡｌＣｒss（２００）反射に対応する］。Ｃｒのピーク（円）に加えて、４１．０°、４２．２°および４３．２°においてさらなるピークが見られ、これらは、Ａｌ4Ｃｒ（四角）およびＡｌ8Ｃｒ5（菱形）の金属間化合物に起因し得る［４１．０°および４３．２°での反射はＡｌ4Ｃｒ相に対応し、４２．２°での反射はＡｌ8Ｃｒ5（４１１）反射に対応する］。ターゲット表面のＸＲＤ走査でプロセスＢから非常に類似した結果が得られる。ここでも、ＡｌＣｒssの形成がはっきりと見られる。動作時間を長くすることにより、ＸＲＤパターンが著しく変化する。プロセスＣのターゲット表面は、ほとんどＡｌを示さないが、Ｃｒの強いピークを示し、金属間化合物Ａｌ8Ｃｒ5は、比較的高い濃度の後者２つの相を示す。また、Ａｌ4Ｃｒのさらなるピークであるがより弱いピークも認めることができる。８００ｓｃｃｍのより高い酸素流がターゲット表面での相形成を完全に変化させる（プロセスＤ）。Ａｌの強度が回折パターンを支配し、わずかなシフトはＡｌＣｒssの形成を示す。互いに類似した強度では、Ａｌ4ＣｒおよびＡｌ8Ｃｒ5の金属間化合物の強度は弱くなる。その結果、Ａｌ相がその他のものに対して濃度が最も高くなる。酸素中でのターゲットのパルス動作（プロセスＥおよびＦ）は、ターゲット表面での類似の相形成をもたらし、これは原理上は酸素流から独立している。Ｃｒが最も高いピーク強度を示す一方、Ａｌおよび金属間化合物は強度の点で類似している。その結果、クロム相が他のものに対して最も高い濃度を示す。
【０００９】
図７に示される高角度範囲（２θ範囲５５°〜８５°）でのターゲット表面のＸＲＤ回折パターンは、より低い２θ範囲からの知見を裏付ける。７８．８°［ＡｌＣｒss（３１１）反射］および８３．０°［ＡｌＣｒss（２２２）反射］でのＡｌのピークの肩は、ここでも、ＡｌＣｒssの形成を示している。この形成は、ＡおよびＢのターゲット表面で特に顕著である。しかしながら、７８．８°における２θ位置では、すべての他のサンプルでもそれが見られる。ＡおよびＢではＣｒの含有量が少ない一方、Ｄでは最も多いＡｌの含有量が見られる。やはり、Ａｌ4Ｃｒ（７３．２°）およびＡｌ8Ｃｒ5［Ａｌ8Ｃｒ5（６００）反射では６１．１°］の両方のピークが金属間化合物の形成を示している。
【００１０】
上記のすべての実験では、酸化物層を同時に合成した。ここで、これらの層のＸＲＤ分析について説明する。例外は、標準的なＸＲＤ研究では薄すぎる約１００ｎｍにすぎない層厚みをもたらすプロセスＡおよびＢで生成された層である。図８は、２０°〜５５°の２θ範囲における層Ｃ、Ｄ、ＥおよびＦのＸＲＤパターンの比較を示す。すべてのこれらのサンプルの堆積時間は３０分であった。しかしながら、合成された層の厚みは異なっている。高い酸素流は、低い酸素流と比較して、Ａｌ／Ｃｒターゲットの蒸発速度を約３０％減少させる。その結果、３００ｓｃｃｍの酸素流の場合の０．９μｍと比較して、８００ｓｃｃｍの場合に０．６μｍの層厚みがもたらされる。パルス動作の結果、異なる流量で類似の蒸発速度が得られる。しかしながら、直流動作と比較して、蒸発した材料の分布が狭い。したがって、ターゲットの高さに位置決めされた基板は、より大きな層厚み［１１］を示すことになる。合成された酸化物のピークをまず比較すべきである。（Ａｌ，Ｃｒ）2Ｏ3（下向き三角）のコランダム型構造は、２５．３°［（Ａｌ，Ｃｒ）2Ｏ3（０１２）反射］、３７．２°［（Ａｌ，Ｃｒ）2Ｏ3（１１０）反射］および４５．３°［（Ａｌ，Ｃｒ）2Ｏ3（２０２）反射］での反射の存在によって裏付けられる。これはすべての層サンプルに有効である。しかしながら、すべての層は低い結晶度を示す。直流およびパルスアーク動作では、酸素流が高くなると、ピークの半値全幅（full width at half maximum）（ＦＷＨＭ）は減少する。厚みが最も薄い層であるが高い酸素流で生成されたサンプルＤのコランダム型酸化物のピークで最小のＦＷＨＭが見られる。結晶子サイズは、サンプルＣおよびＥ（両方とも３００ｓｃｃｍのＯ2流）では約１０ｎｍであると推定でき、サンプルＤおよびＦ（両方とも８００ｓｃｃｍのＯ2流）ではそれぞれ２０ｎｍおよび１５ｎｍであると推定できる。
【００１１】
ここで、図８に基づく合成された層内のさらなる相について説明する。層サンプルＣ、Ｄ、ＥおよびＦの回折パターンにおいて、３８．９°［ＡｌＣｒss（１１１）反射］、４５．３°［ＡｌＣｒss（２００）反射］および６５．９°［ＡｌＣｒss（２２０）反射、ここでは図示せず］でＡｌＣｒss相（星）はピークがはっきりと見られ、推定されるＣｒの含有量は６ａｔ％である。（２００）および（２２０）反射では、ピークの広がりが見られる。（Ａｌ，Ｃｒ）2Ｏ3相は、ここでは、６５．３°（ここでは図示せず）での（Ａｌ，Ｃｒ）2Ｏ3の肩で最もよく見られる肩として現れる。ＡｌＣｒss相は、層内でその高い濃度を示す回折パターンを支配している。Ａｌ8Ｃｒ5の少量相も、図８に示されるすべての層サンプルにおいて索引付けできる。２４．０°［Ａｌ8Ｃｒ5（２１１）反射］および４２．２°［Ａｌ8Ｃｒ5（４１１）反射］でのさらなるピークが見られる。
【００１２】
上述のように、サンプルＡおよびＢの層はＸＲＤ分析には薄すぎた。組成および組成勾配についてより多くの情報を得るために、これらのサンプルに対してＲＢＳ分析を行なった。図９ａは、３００ｓｃｃｍの酸素流で合成されたサンプルＡのＲＢＳスペクトルを示す。スペクトルにおけるＣｒ信号の分離は、組成の勾配を示している。層は、妥当な適合性を得るために、Ａｌ1.5Ｃｒ0.5Ｏ2.8およびＡｌ1.65Ｃｒ0.35Ｏ2.8の組成を取る二重の層としてシミュレーションしなければならない。８００ｓｃｃｍの酸素流で生成されたサンプルＢの信号は、Ａｌ1.45Ｃｒ0.55Ｏ3.0の組成を有する単一の層によって適合され得る。
【００１３】
図１と図２とを比較して、アーク放電での動作中にＡｌ−Ｃｒ複合ターゲットのターゲット表面が変容を経ることがわかる。弾性的に後方散乱された電子によって得られる図２中のターゲット表面での材料コントラストの減少は、ターゲット成分の「混合」を示唆している。それは、目に見える未使用のターゲットの元素分布の大幅な変更である。しかしながら、異なる材料組成または相を示す、輝度が異なる領域が依然として存在する。酸素流を増大させる（図３）ことにより、Ａｌ−Ｃｒ複合ターゲットにおいて酸化アルミニウムのアイランドの成長が引き起こされる。動作時間が短すぎたためにＸＲＤ分析がアイランド領域を含まないので、表１に従うプロセスではこのアイランドの成長が生じなかった、ということについて言及する必要がある。アイランドに加えて、図３におけるＳＥＭ写真の輝度分布は、図２のような類似した「表面混合」を示している。
【００１４】
表１に従うより詳細な実験の中でターゲット表面で行なわれたＸＲＤ分析は、ＳＥＭ観察から得られた定性的写真を裏付ける。直流モード（プロセスＡおよびＢ）でのターゲットの短時間の動作の結果、ＡｌＣｒssに向かうＡｌ相の強いピークシフトまたはピーク非対称性が得られ［３８．７°はＡｌＣｒss（１１１）反射に対応し、４５．０°はＡｌＣｒss（２００）反射に対応する］、これは図６に見られ、Ｃｒの含有量が約２．６ａｔ％であるＡｌＣｒssに起因し得る。これは、アーキングによるターゲット表面の融解の開始を示している。回折角度が７８．８°［ＡｌＣｒss（３１１）反射］および８３．０°［ＡｌＣｒss（２２２）反射］である図７でも、ＡｌＣｒssの形成が検出できる。ＡｌＣｒssの形成は、Ａｌ4ＣｒおよびＡｌ8Ｃｒ5の形成に付随して起こる。しかしながら、アークの開始直後は、金属間化合物の濃度は低い。プロセスＡおよびＢにおいて得られるターゲット表面のほぼ同一の回折パターンは、この状態では酸素がほとんど影響を及ぼさないことを示している。これは、漸進的なアーク分割によって示唆されるターゲット表面と酸素との初期反応によって引き起こされ得る。これは、酸素が流れであり制御された圧力でない場合により顕著であるゲッタープロセスに起因する分圧の減少によっても説明できるであろう。動作時間が長くなるとＡｌＣｒssの割合（プロセスＣおよびＤ）が減少し、ＡｌＣｒssのピークがより小さな角度にわずかにシフトする。すなわち、Ｃｒの濃度が低くなる。これは、金属間化合物の顕著な形成に付随して起こる。これは、ＡｌＣｒssが金属間化合物の形成へのより過渡的な状態であることを示唆している。明らかに、金属間化合物の形成へのＡｌＣｒssの移行に酸素が影響を及ぼす。プロセスＣのターゲット表面は、Ａｌ8Ｃｒ5およびＣｒ相の顕著な形成が比較的強い回折ピークにおいて見られる一方、Ａｌの含有量は減少しており、これはより小さなＡｌ（１１１）ピークにおいて見られる、ということを示している。酸素流がより高い状態（プロセスＤ）では、ターゲット表面においてアルミニウムが支配的であり、金属間化合物はおよそ同じ強度レベルで存在している。表面融解を想定すると、これは、Ａｌ8Ｃｒ5がＡｌ4Ｃｒと比較して３００ｓｃｃｍの酸素流で形成される確率がより高いことを示しているであろう。二元状態図［１２］を調査すると、Ａｌ8Ｃｒ5の液相形成と固相形成との間の移行は、Ａｌ4Ｃｒの場合よりも高い温度で進む。ここで状態図を用いてターゲット表面でのプロセスを説明しようとすると（我々は、これが状態図を得る方法ではなく、それを非平衡条件下で用いることを承知している）、かなり単純な説明のためのアプローチを発見することになる。さらなる反応がなく、かつ、（可能であれば）蒸発がない状態でＡｌ（７０ａｔ％）−Ｃｒ（３０ａｔ％）ターゲットのターゲット表面を融解させると、仮定的なＡｌ7Ｃｒ3の融解物が得られるであろう。これが二元状態図に存在しなければ、それはＡｌ8Ｃｒ5およびＡｌ4ＣｒおよびＡｌＣｒssの仮定的な「融解混合物」によって十分に近似できるであろう。反応性ガスが存在せず、融解物が冷却されると、遷移温度が最も高い金属間化合物が凝固する。この高い温度では、アルミニウムの蒸���圧がクロムの蒸気圧よりもはるかに高く、したがって、冷却中のターゲット表面におけるアルミニウムの滞留時間が非常に短く、プロセスＣのＸＲＤパターンにおいても反射されるクロムは滞留時間がより長い。ターゲット表面と反応する酸素が十分にあれば、状況は変わる。これは、「融解物」の酸化および「酸化された」金属間化合物および金属（プロセスＤ）の類似の蒸気圧をもたらし得る。この想定も、図３におけるアイランドの形成を説明できる。金属間化合物または固溶体のために「表面融解」の際にすべてのアルミニウムが消費されるわけではない組成をターゲットが有する場合には、アルミニウムの分離が得られる。この元素アルミニウムは、低酸素分圧で気化するか、または、より高い酸素圧でアイランドに酸化される。もちろん、分離が起こる可能性が高く、多くの相が存在する二元材料系ではこの分離を防止することはそれほど容易ではない。これは、Ａｌ−Ｃｒ材料には当てはまるが、Ａｌ−Ｖ材料には当てはまらない。
【００１５】
供給源のパルス動作の結果、ターゲット表面上でアークが周期的に偏向する。これは、パルシングの周波数における固有磁場の変化によって引き起こされる。パルスアーク放電で動作させた（プロセスＥおよびＦ）ターゲット表面に対する酸素流の影響は小さい。これは、ターゲット表面でのプロセスが酸素流により依存しないようにする反応性ガス活性化［１１］の増大によって説明できる。
【００１６】
層のＸＲＤ分析（図８）は、コランダム型Ａｌ−Ｃｒ−Ｏ固溶体の形成を示す。酸素流が高くなると、結晶子サイズが大きくなる。すべての層にＡｌＣｒss相が存在している。これは、アーク蒸発の開始後のＡｌＣｒss相の形成（プロセスＡおよびＢのターゲット表面のＸＲＤ）に従うものであり、主に界面形成（ターゲット表面の融解の開始）中に生じる。ＡｌＣｒssは、ターゲット表面におけるＡｌＣｒssよりも高いＣｒの含有量（６ａｔ％）を示し、これは、気化したクロムが化合物に取込まれることを示し得る。サンプルＣでは最も高い強度ですべての層にＡｌ8Ｃｒ5が存在している。すべての層においてＡｌ4Ｃｒ相を特定することはできない。非常に薄い層（サンプルＡおよびＢ）では、やはり酸素分圧の影響が見られる（図９）。より低い圧力では、Ｃｒ信号の勾配は、３分間のアーク動作中に界面付近のＡｌ濃度が高くなり、Ｃｒの含有量が増えることを示している。酸素流がより高くなることにより、深さに亘ってＡｌ−Ｃｒ組成のより優れた均一性が得られる。
【００１７】
ターゲット表面および新たな粉末冶金ターゲットのための合成された層の研究によれば、元素ターゲット成分が金属間化合物および固溶体を含む領域に変容することが分かる。この変容は、最上面の融解によるターゲットのコンディショニングとみなすことができる。このプロセス中のターゲット表面での相形成は、上述のターゲット成分の二元状態図と主に一致する。酸素分圧は、このコンディショニングプロセスに強い影響を及ぼし、相形成を変化させる。これは、コンディショニング中だけでなく、完全に「酸化された」ターゲット状態が達成されるまで反応性ガス流を変化させる間にも、ターゲット表面に非定常状態が観察されることを意味している。これは、堆積プロセスを不安定にすることなく酸素流が高い状態でターゲットを動作させることができる能力を非常に重要なものにする。層分析からわかるように、非定常状態中は固溶体または金属間化合物の取込みが観察される。これは、層設計の一部であり得るか、または、たとえばターゲットシャッタの利用によって抑制できる。ターゲットの組成を適切に選択することによって定常状態に影響を及ぼす可能性は、組成の自由な選択を可能にする粉末冶金ターゲットの利点である。それは、ターゲット表面における相の組成を設計するためのツールとして用いることができる。
【００１８】
酸素分圧がターゲット表面での相形成に影響を及ぼすメカニズムは明らかではない。蒸気圧の減少とともに進むターゲットでの酸化物の形成が１つの説明であろう。ターゲット表面での相形成および表面の酸化が、合成された層の結晶構造に如何に影響を及ぼすかということは興味深い問題である。ターゲット表面での金属間化合物の形成の結果、凝集エネルギ［１３］が変化することになる。これは、イオンエネルギおよび凝縮エネルギに影響を及ぼし得る。
【００１９】
粉末冶金生成ターゲットのターゲット表面での陰極アークによって開始した変容について研究した。研究されたＡｌ−Ｃｒターゲット表面は、Ａｌ−Ｃｒの二元状態図と適正に一致する金属間化合物および固溶体を生成する表面融解プロセスを経る。これらの金属間化合物および固溶体は、このターゲット表面のコンディショニング中に層の成長に取込まれる。ターゲット表面の最終的な安定化は、ターゲットの組成の適切な選択および酸素分圧によって影響を受ける可能性がある。
【００２０】
ターゲット表面では以下の２つの競合するプロセスが起こる：（１）アークによる融解および（２）表面および融解物の酸化。ターゲット表面の完全な酸化には酸素分圧の高さが十分でない場合には、二元状態図に従う液体−固体−相の遷移温度が高い金属間化合物が形成され、これらの高い温度ではターゲット表面における滞留時間が減少するために、低融点材料が減少することになる。この高融点金属間化合物の形成は、凝集エネルギを増大させて、より高いエネルギおよび／またはイオン化を有する気化材料を達成するために、用いることができる。より高いエネルギは、凝縮中は自由に設定され、凝縮中の結晶構造の形成に利用可能なエネルギを増大させ、最終的には元素ターゲットから合成できない結晶構造を有する酸化物を形成する。ターゲット表面の完全に酸化された状態では、元素ならびにターゲット表面における金属間化合物および固溶体の蒸気圧は、酸化物の蒸気圧よりも大きく変化する。これは、高融点材料（たとえばＴａ、Ｚｒ）または任意の固溶体もしくは金属間化合物）が融解する前に酸化物として気化し得る、ということを暗に意味し得る。それは、低融点材料（たとえばＡｌ）が金属として気化する前に酸化されるのでより高い温度で気化する、ということも意味し得る。したがって、ターゲット表面の酸化も、低融点材料の凝集エネルギを増大させるために用いることができる。したがって、複合ターゲットから酸化物を合成するための凝集エネルギを変化させる以下の２つのアプローチが存在する：（１）ターゲット表面を融解させて、固溶体および金属間化合物を形成するアプローチ、（２）元素ならびにターゲット表面における固溶体および金属間化合物を酸化させるアプローチ。
【００２１】
ターゲット表面での酸化物アイランドの成長を回避するためにも両方の効果を用いることができる、ということが示された。これは、このプロセスではターゲット表面での相形成に影響を及ぼすことが可能であるためである。
【００２２】
しかしながら、主な成果は、複合ターゲットの表面での相形成を制御することにより、上記プロセスが、ターゲット材料の凝集エネルギの変化を用いて、合成された層の結晶構造の設計を可能にするという事実である。
【００２３】
表の表題の一覧
プロセスＡ、Ｂ、Ｃ、Ｄ、ＥおよびＦにおけるＡｌ−Ｃｒ複合ターゲットの動作およびサンプルの合成に利用されるパラメータ
【００２４】
【表１】
2013521406.tif 000002
【００２５】
[参照文献]
2013521406.tif 000003
【図面の簡単な説明】
【００２６】
【図１】Ａｌが７０ａｔ％かつＣｒが３０ａｔ％の組成式を有する新たな（未使用の）粉末冶金生成Ａｌ−Ｃｒターゲットの表面のＳＥＭ（後方散乱）写真である。
【図２】３００ｓｃｃｍの酸素流、２００Ａ直流、７５分間での堆積プロセス後に得られたＡｌ−Ｃｒターゲット表面のＳＥＭ写真である。
【図３】８００ｓｃｃｍの酸素流、２００Ａ直流、７５分間での堆積プロセス後に得られたＡｌ−Ｃｒターゲット表面のＳＥＭ写真であり、ターゲット表面はこの酸素流が高い状態で酸化物アイランドの成長を示す。
【図４】１０００ｓｃｃｍの酸素流、２００Ａ直流、６０分間での堆積プロセス後の、Ａｌが６５ａｔ％かつＶが３５ａｔ％の組成式を有するＡｌ−Ｖターゲット表面のＳＥＭ写真であり、表面は強い酸化物アイランドの形成を示す。
【図５】１０００ｓｃｃｍの酸素流、２００Ａ直流、６０分間での堆積プロセス後の、Ａｌが８５ａｔ％かつＶが１５ａｔ％の組成式を有するＡｌ−Ｖターゲット表面のＳＥＭ写真であり、ターゲット表面にアイランドの形成はない。
【図６】Ａｌ（三角）、Ｃｒ（円）、Ａｌ４Ｃｒ（四角）およびＡｌ８Ｃｒ５（菱形）の存在を示すターゲット表面Ａ、Ｂ、Ｃ、Ｄ、ＥおよびＦのＸＲＤパターン（２θ：３６°〜４６°）である。
【図７】索引付けされた相：Ａｌ（三角）相、Ｃｒ（円）相、Ａｌ４Ｃｒ（四角）相およびＡｌ８Ｃｒ５（菱形）相を示すターゲットＡ、Ｂ、Ｃ、Ｄ、ＥおよびＦの高角度ＸＲＤパターン（２θ：５５°〜８５°）である。
【図８】Ａｌ８Ｃｒ５（菱形）金属間化合物、コランダム型Ａｌ−Ｃｒ−Ｏ（下向き三角）およびＡｌＣｒ固溶体（星）の存在を示す層Ｃ、Ｄ、ＥおよびＦのＸＲＤパターンである。
【図９ａ】８００ｓｃｃｍの酸素流（ｂ）で合成されたサンプルＢと比較して示される、３００ｓｃｃｍ（ａ）の酸素流で合成されたサンプルＡのＲＢＳスペクトルであり、スペクトル（ａ）におけるＣｒ信号はＡの組成勾配を示し、スペクトル（ｂ）はＢについてはるかに優れた均一性を示す。
【図９ｂ】８００ｓｃｃｍの酸素流（ｂ）で合成されたサンプルＢと比較して示される、３００ｓｃｃｍ（ａ）の酸素流で合成されたサンプルＡのＲＢＳスペクトルであり、スペクトル（ａ）におけるＣｒ信号はＡの組成勾配を示し、スペクトル（ｂ）はＢについてはるかに優れた均一性を示す。
【図１】
2013521406.tif 000004
【図２】
2013521406.tif 000005
【図３】
2013521406.tif 000006
【図４】
2013521406.tif 000007
【図５】
2013521406.tif 000008
【図６】
2013521406.tif 000009
【図７】
2013521406.tif 000010
【図８】
2013521406.tif 000011
【図９ａ】
2013521406.tif 000012
【図９ｂ】
2013521406.tif 000013
【国際調査報告】
2013521406.tif 000014
2013521406.tif 000015
2013521406.tif 000016